(57)【要約】本発明は、付加製造によって物品を製造するための装置であって、金属粉末を選択的に分配して物品を形成することができる第１の容器および第２の容器を含み、第１の容器および第２の容器は、同じ種類の金属粉末を含み、第１の容器および第２の容器は、それぞれ、異なる程度にリサイクルされた金属粉末を含む、装置に関する。【選択図】図１
2021522404.tif 000002
【特許請求の範囲】
【請求項１】
付加製造によって物品を製造するための装置であって、金属粉末を選択的に分配して物品を形成することができる第１の容器および第２の容器を含み、前記第１の容器および前記第２の容器は同じ種類の金属粉末を含み、前記第１の容器および第２の容器は、それぞれ、異なる程度にリサイクルされた金属粉末を含む、装置。
【請求項２】
前記第１の容器はリサイクルされていない金属粉末を含み、前記第２の容器は、１回以上リサイクルされた金属粉末を含む、請求項１に記載の装置。
【請求項３】
前記第１の容器および前記第２の容器は、リサイクルされた金属粉末を収容する、請求項１に記載の装置。
【請求項４】
前記第１の容器および前記第２の容器は、それぞれ、前記第１の容器および前記第２の容器からの金属粉末の流れを制御するための手段を含む、請求項１〜３のいずれかに記載の装置。
【請求項５】
前記装置は、前記第１の容器からの金属粉末および／または前記第２の容器からの金属粉末を構築プラットフォーム上に分配するように構成される、請求項１〜４のいずれかに記載の装置。
【請求項６】
前記装置は、前記第１の容器から金属粉末を、および／または前記第２の容器から金属粉末を、前記構築プラットフォーム上に直接分配するように構成される、請求項５に記載の装置。
【請求項７】
前記装置は、前記第１の容器からの金属粉末および／または前記第２の容器からの金属粉末を、第３の容器を介して前記構築プラットフォーム上に分配するように構成される、請求項５に記載の装置。
【請求項８】
前記第３の容器は、前記第１の容器からの金属粉末と前記第２の容器からの金属粉末との混合を可能にするように構成される、請求項７に記載の装置。
【請求項９】
前記第１の容器からの金属粉末および／または前記第２の容器からの金属粉末が、それぞれの配送プラットフォームを介して構築プラットフォーム上に分配される、請求項５に記載の装置。
【請求項１０】
前記装置は、前記第１の容器および前記第２の容器から分配される金属粉末の比率を制御するように動作可能な制御ユニットを備える、請求項１〜９のいずれかに記載の装置。
【請求項１１】
前記第１の容器および前記第２の容器から分配される金属粉末の比率は、前記物品の領域における予測された応力に応じて変化する、請求項１０に記載の装置。
【請求項１２】
前記制御ユニットは、前記第１の容器および前記第２の容器からの金属粉末の比率を、前記物品の各層について変化させることを可能にするように構成される、請求項１０または１１に記載の装置。
【請求項１３】
前記装置が、前記構築プラットフォーム上に金属粉末の層を形成するように動作可能なワイパーを備える、請求項１〜１２のいずれかに記載の装置。
【請求項１４】
前記装置は、前記層中の金属粉末を選択的に溶融するための手段を含む、請求項１〜１３のいずれかに記載の装置。
【請求項１５】
前記第１の容器内の金属粉末および前記第２の容器内の金属粉末が金属合金を含む、請求項１〜１４のいずれかに記載の装置。
【請求項１６】
付加製造によって物品を製造する方法であって、第１の金属粉末および／または第２の金属粉末を選択的に分配して物品を製造する工程を含み、第１の金属粉末および第２の金属粉末が異なる程度にリサイクルされ、同じ種類の金属粉末である、方法。
【請求項１７】
前記第１の金属粉末が非リサイクル金属粉末を含み、前記第２の金属粉末が１回以上リサイクルされた粉末を含む、請求項１６に記載の方法。
【請求項１８】
前記第１の金属粉末および前記第２の金属粉末が、リサイクルされた粉末を含む、請求項１６に記載の方法。
【請求項１９】
前記第１の金属粉末と前記第２の金属粉末との混合は、前記第１の金属粉末および前記第２の金属粉末が構築プラットフォーム上に分配された後に行われる、請求項１６〜１８のいずれかに記載の方法。
【請求項２０】
前記第１の金属粉末と前記第２の金属粉末との混合は、前記第１の金属粉末および前記第２の金属粉末を前記構築プラットフォーム上に分配する前に行われる、請求項１６〜１９のいずれかに記載の方法。
【請求項２１】
前記方法は、前記物品の領域における応力を予測するために応力分析を実行するステップと、前記第１の金属粉末と前記第２の金属粉末との比率を、前記領域における予測された応力に応じて変化させるステップとを含む、請求項１６〜２０のいずれかに記載の方法。
【請求項２２】
前記第１の金属粉末と前記第２の粉末との比率が、前記領域における前記予測された応力、および前記リサイクルされた金属粉末の予測されたまたは分析された条件のいずれかに応じて変化する、請求項２１に記載の方法。
【請求項２３】
１つの層における第１の金属粉末と第２の粉末との比率が、前の層における第１の金属粉末と第２の金属粉末との比率と同じであるか、または異なる、請求項２０または２１に記載の方法。
【請求項２４】
付加製造によって物品を製造するための装置であって、粉末を選択的に分配して物品を形成することができる第１の容器および第２の容器を含み、前記第１の容器および前記第２の容器は同じ種類の粉末を含み、それぞれ、異なる程度にリサイクルされた粉末を含み、前記第１の容器および前記第２の容器から分配される粉末の比率は、物品の領域における予測された応力に応じて変化する、装置。
【発明の詳細な説明】
【技術分野】
【０００１】
本発明は、付加製造によって物品を製造するための装置および方法に関する。
【背景技術】
【０００２】
公知の付加製造ないし積層造形（ＡＭ：Additive Manufacturing）プロセスでは、ＡＭ機械が金属または合金などの粉末材料から物品を製造する。この機械は、構築プラットフォーム上に粉末の層を堆積させ、次いで、この粉末は典型的にはレーザーまたは電子ビームを用いて、選択的に融合されるか、またはそうでなければ固化されて、１つまたは複数の物品を形成する。このプロセスは、物品が層ごとに形成されるように繰り返される。
【発明の概要】
【発明が解決しようとする課題】
【０００３】
構築操作の間、未溶融の粉末は分解を受ける。金属粉末は例えば、徐々に酸化し、その特性、したがって粉末から製造される物品の特性を変化させることがある。粉末が酸化する傾向は典型的には温度と共に増加し、温度への暴露もまた、他の粉末特性に影響を及ぼし得る。
【０００４】
分解された粒子を含有する未溶融の粉末にもかかわらず、未溶融の粉末を別の構築物に再使用することは、当業界内で典型的である。しかしながら、粉末がリサイクルされるにつれて、分配される粉末中の劣化粒子の含有量が増加し、劣化粒子が、使用中に応力を受ける物品の領域に蓄積する場合、その領域で物品が破損する可能性が増加することが理解されるであろう。
【課題を解決するための手段】
【０００５】
上記に鑑み、本発明の実施の形態の目的は、使用者が生成される物品の所定の領域に、低下した含量の分解粒子を含有する粉末を選択的に配送することを可能にする装置および方法を提供することである。また、本発明の実施の形態の目的は、リサイクルされた粉末が構築作業においてどのように利用されるかについての改善された制御をユーザに提供する装置および方法を提供することである。本発明の実施の形態の別の目的は、付加製造によって物品を製造するためのより経済的な経路を提供することである。
【０００６】
本発明の第１の態様によれば、付加製造によって物品を製造するための装置が提供され、この装置は粉末が選択的に分配されて物品を形成し得る第１の容器および第２の容器を含み、第１の容器および第２の容器は同じ種類の粉末を含有し、容器は、それぞれ、異なる程度にリサイクルされた粉末を収容する。
【０００７】
装置はそれぞれの粉末が不特定の量の各粉末を含有するブレンドとしてではなく、第１および第２の容器から独立して分配されることを可能にするように構成されるので、第１の容器からおよび第２の容器から分配される粉末の比率は形成される物品の１つ以上の領域における予測される応力に応じて最適化され、変化され得る。これはまた、一般的に言えば、リサイクルされた粉末は物品の破損につながる可能性のある劣化粒子を少量しか含まないため、または全く含まないため、より高価であり、また、これらのより高価な粉末を、それらが必要とされる領域、すなわち、使用中に増加したレベルのストレスを経験する可能性のある物品の領域に選択的に分配することができることによって、ユーザは、物品全体を製造するためにそれらを使用するのではなく、物品を製造するためのより経済的な経路を与えられるので、製造コストを低減するという利点を有する。さらに、より少ない程度にリサイクルされた粉末は物品がより高いレベルの応力を受ける可能性がある領域においてより多くの量を分配することができるので、より低い割合の劣化粒子が前記領域に存在することになり、これは、使用中に物品がその領域で破損する可能性が低減されることを意味する。さらに、第１の容器および第２の容器は同じ種類の粉末を含み、唯一の違いはそれぞれの粉末がリサイクルされた程度であるので、このように形成された物品は異なる種類の粉末から形成された物品と比較して、減少した数の欠陥を示すと理解される。
【０００８】
本発明の文脈において、「リサイクル粉末」は、１つ以上のＡＭ構築サイクルに曝され、１つ以上のさらなるＡＭ構築サイクルにおいて再使用される粉末として定義され得る。
【０００９】
いくつかの実施の形態では、第１の容器がリサイクルされていない粉末を含むことができ、第２の容器は１回以上リサイクルされた粉末を含むことができる。したがって、リサイクルされていない粉末は、構築操作の条件にさらされていない「バージン」粉末であることが理解されるであろう。
【００１０】
代替の実施の形態では、第１の容器および第２の容器の両方がリサイクルされた粉末を含有する可能性がある。一例として、第１の容器は１回リサイクルされた粉末を含むことができ、一方、第２の容器は、２回以上リサイクルされた粉末を含むことができる。
【００１１】
第１および第２の容器は、それぞれ、第１および第２の容器からの粉末の流れを制御するための手段を含むことができる。例えば、第１および第２の容器はそれぞれ、容器から出る粉末の流れを制御するための弁を備えてもよい。特に、弁は電子弁であってもよい。
【００１２】
装置は、第１の容器および／または第２の容器から粉末を構築プラットフォーム上に分配するように構成されてもよい。特に、装置は、第１の容器および／または第２の容器から粉末を構築プラットフォーム上に直接分配するように構成されてもよい。
【００１３】
いくつかの実施の形態では、装置が第１の容器および／または第２の容器から粉末を、第３の容器を介して構築プラットフォーム上に分配するように構成されてもよい。第３の容器は、第１の粉末と第２の粉末との混合を可能にするように構成されてもよい。
【００１４】
別の実施の形態では、第１の容器からの粉末および／または第２の容器からの粉末がそれぞれの配送プラットフォームを介して構築プラットフォーム上に分配される。配送プラットフォームは、ｙ方向に移動可能であってもよい。好ましくは、配送プラットフォームがピストン駆動される。
【００１５】
装置は、第１の容器および第２の容器から分配される粉末の比率を制御するように動作可能な制御ユニットを備えてもよい。特に、第１の容器および第２の容器から分配される粉末の比率は、物品の領域における予測された応力に応じて変化させることができる。装置は、第１および第２の容器からの粉末の配送を可能にするように構成されているが、場合によっては構築の要件に応じて、粉末は両方の容器からではなく、単一の容器からのみ分配されてもよいことが理解されるであろう。
【００１６】
制御ユニットは、第１の容器および第２の容器から分配される粉末の比率が物品の各層について変化するように構成されてもよい。
【００１７】
装置は、構築プラットフォーム上に粉末の層を形成するように動作可能なワイパーを備えてもよい。ワイパーは、構築プラットフォームの上方に配置することができる。好ましくは、ワイパーが構築プラットフォームの上方の第１の位置から第２の位置まで移動可能である。ワイパーは、均一な厚さを有する粉末の層が構築プラットフォーム上に得られるまで、必要な回数だけ前後に移動されてもよい。
該器具はまた、該層中の粉末を選択的に融解するための手段を含んでもよい。例えば、装置は、レーザービームまたは電子ビームを含むことができる。
【００１８】
いくつかの実施の形態では、第１の容器内の粉末および第２の容器内の粉末が金属または金属合金を含むことができる。例えば、粉末は、チタン金属またはＴｉ−６Ａｌ−４Ｖなどのチタン合金を含んでもよい。
【００１９】
本発明の第２の態様によれば、物品を製造するために第１の粉末および／または第２の粉末を選択的に分配するステップを含む、付加製造によって物品を製造する方法が提供され、第１の粉末および第２の粉末は異なる程度にリサイクルされており、同じ種類の粉末である。
【００２０】
いくつかの実施の形態では、第１の粉末が非リサイクル粉末を含むことができ、第２の粉末は１回以上リサイクルされた粉末を含むことができる。あるいは、第１の粉末および第２の粉末の両方が異なる程度にリサイクルされたリサイクル粉末を含んでもよい。
【００２１】
第１の粉末と第２の粉末との混合は、粉末が構築プラットフォーム上に分配された後に行うことができる。これは、例えば、ワイパーを、構築プラットフォームを横切って第１の位置から第２の位置に移動させることによって達成することができる。好ましくは、ワイパーが構築プラットフォームの上方に間隔を置いて配置される。ワイパーは実質的に均一な厚さを有する粉末の層を形成するために、必要なだけ頻繁に構築プラットフォームを横切って前後に移動させることができる。
【００２２】
本方法は、物品の領域における応力を予測するために応力分析を実行するステップと、第１の粉末と第２の粉末との比率を、その領域における予測された応力に応じて変化させるステップとを含むことができる。
【００２３】
いくつかの実施の形態では、第１の粉末と第２の粉末との比率がその領域における予測された応力、およびリサイクル粉末の予測または分析された条件のいずれかに応じて変化させることができる。
１つの層における第１の粉末の第２の粉末に対する比率は、前の層における第１の粉末の第２の粉末に対する比率と同じであっても異なっていてもよい。
【００２４】
本発明の第３の態様によれば、粉末を選択的に分配して物品を形成することができる第１の容器および第２の容器を含む付加製造によって物品を製造するための装置であって、第１の容器および第２の容器は同じ種類の粉末を含み、第１および第２の容器はそれぞれ、異なる程度にリサイクルされた粉末を含み、第１の容器および第２の容器から分配される粉末の比率は、物品の領域における予測された応力に応じて変化する、装置が提供される。
【００２５】
本発明の第３の態様による装置は、必要に応じて、本発明の第１および第２の態様に関連して説明した任意のまたはすべての特徴を含むことができる。
【図面の簡単な説明】
【００２６】
【図１】本発明による物品を付加製造するための装置の第１の実施例を示す。
【図２】本発明による物品を付加製造するための装置の第２の実施例を示す。
【図３】本発明による物品を付加製造するための装置の第３の実施例を示す。
【図４】第３の実施例の装置であって、粉末をブレンドするためのシステムをさらに備える装置を示す。
【図５】物品を付加製造するための装置のより詳細な実施例を示す。
【発明を実施するための形態】
【００２７】
本発明をより明確に理解できるようにするために、添付の図面を参照して、本発明の１つまたは複数の実施の形態を例としてのみ説明する。
【００２８】
図１を参照すると、本発明の１つの例示的な実施の形態では、付加製造によって物品を製造するための装置１０が提供される。
【００２９】
装置１０は、粉末を保持し分配するように構成された第１の容器１１および第２の容器１２を備える。容器１１、１２はそれぞれの下端で漏斗形状であり、それぞれの容器１１、１２からの粉末の流れを制御するように構成された電子弁１３が、各容器１１、１２の漏斗部分に設けられている。電子弁１３は、電子弁１３およびパーソナルコンピュータまたは同様の装置の両方と通信する制御ユニット（図示せず）によって制御される。
【００３０】
この例では、第１の容器１１および第２の容器１２は共にチタン粉末を収容している。より具体的には、第１の容器１１は、リサイクルされていないチタン粉末（粉末Ａ）を収容し、第２の容器１２は少なくとも１回リサイクルされたチタン粉末（粉末Ｂ）を収容し、すなわち、第１および第２の容器１１、１２は同じ種類の粉末を収容し、唯一の違いはそれぞれの粉末がリサイクルされた程度である。
【００３１】
第３の容器１４は、第１および第２の容器１１、１２の下に配置される。第３の容器１４は、第１および／または第２の容器１１、１２からチタン粉末を受け入れるための開放された上端と、粉末が電子弁１３を介して分配される漏斗状の下端とを有する。この例では、第３の容器１４が必要に応じてチタン粉末を第１の容器１１および／または第２の容器１２から第３の容器１４に選択的に分配することができるように、第１の容器１１の下の位置および／または第２の容器１２の下の位置に移動可能である。
【００３２】
第３の容器１４の下に位置する構築プラットフォーム１５は、ｙ方向に移動するように構成される。構築プラットフォームの上方には、ブレードの形態のワイパーが配置されている。ワイパーはワイパーが粉末から離れて保持される第１の位置から、ワイパーが粉末と係合する第２の位置まで移動可能である。ワイパーはまた、実質的に均一な厚さを有する粉末の層を形成するために、構築プラットフォーム１５を横切って粉末を広げるように動作可能である。特に、ワイパーは、一旦ワイパーが構築プラットフォーム１５上の粉末と係合すると、構築プラットフォーム１５の一方の側から他方の側に移動するように動作可能である。
【００３３】
装置１０はまた、所与の層内の粉末粒子を所定の形状に選択的に溶融するための熱源を備える。この例では、熱源はレーザービームであるが、電子ビーム、マイクロ波またはプラズマ熱源を代替的に使用することができることが理解されるであろう。
【００３４】
付加的製造プロセスを開始する前に、パーソナルコンピュータまたは同様の装置上のコンピュータ支援設計（ＣＡＤ）ソフトウェアを使用して、製造される物品の３Ｄモデルが生成される。次に、応力のような種々の物理的条件下で製品がどのように反応するかを予測するためのコンピュータ化した方法である有限要素解析（ＦＥＡ）をＣＡＤモデルに対して施した。したがって、ＦＥＡは、ユーザが製品内の歪みおよび応力の領域、および製品が使用中に故障する可能性のある領域を予測することを可能にする。そして、ＣＡＤファイルは、付加製造装置１０によって理解できるＳＴＬファイルに変換される。ＣＡＤソフトウェアによって生成された３Ｄモデルは次いで、一連の２Ｄ層を得るために電子的にスライスされ、各層は物品のモデルを通る平面断面を画定する。次いで、ＦＥＡ解析から得られた数値応力値をレビューし、各層について最高の数値応力値、すなわち最悪の場合のシナリオを特定するために、各層について解析される。この情報を使用して、チタン粉末の劣化挙動および製造される物品の適用要件に関する参照データが生成され、ユーザまたはアルゴリズムは、各層についての粉末Ａおよび粉末Ｂの適切な混合比率を決定することができる。各層の混合比率は、パーソナルコンピュータまたは同様の装置等に記憶されている。
【００３５】
付加製造プロセスの第１のステップにおいて、コンピュータは制御ユニットに信号を出力し、第１の容器１１の電子弁１３を開いて、粉末Ａが第１の容器１１から第３の容器１４に流入することを可能にする。次いで、第３の容器１４は第２の容器１２の下の位置に移動し、第２の容器１２に関連する電子弁１３が開いて、粉末Ｂが第３の容器１４に流入できるようにする。第１および第２の容器１１、１２のそれぞれの電子弁１３は粉末Ａ対粉末Ｂの所望の混合比率を得るために、所定の期間開かれる。上述のように、粉末Ａ対粉末Ｂの比率は、粉末Ｂの劣化挙動も考慮に入れて、物品の領域における予測された応力に依存して変化する。したがって、粉末ブレンドは物品のある領域における予測された応力が高い場合には粉末Ａをより多く含み、一方、物品の領域における予測された応力が低い場合には粉末ブレンドが領域における粉末Ｂをより多く含むことになる。特定の場合において、粉末は、特定の領域における予測された応力および構築されている物品の適用要件に応じて、１００％の粉末Ａまたは１００％の粉末Ｂを含み得ることが理解される。
【００３６】
粉末Ａおよび粉末Ｂを第３の容器１４に分配することは、それぞれの粉末が構築プラットフォーム１５上に分配される前に、それらの粉末の混合を促進する。粉体ブレンドを分配するために、制御ユニットは、第３の容器１４に関連する電子弁１３を開くための信号を出力し、それにより、粉体が所定の速度で構築プラットフォーム１５上に分配されることを可能にする。粉末ブレンドが分配されるとき、第３の容器１４はブレンドされた粉末の層が構築プラットフォーム１５上に形成されるように、前後に移動する。
【００３７】
ブレンドされた粉末の層が実質的に均一な厚さを有することを確実にするために、ワイパーは粉末と接触させられ、次いで、所望の層厚さが得られるまで、粉末が構築プラットフォーム１５を横切って広げられるように、前後に移動させられる。次に、ワイパーを後退させ、粉末と接触しないように保持する。ブレンドされた粉末の層を形成する際に、ブレンドされた粉末の一部が構築プラットフォームの表面から拭き取られることが好ましいであろう。この粉末は、この未溶融の粉末を再使用できるように、構築プラットフォームの両側に配置された収集チャンバ内に収集される。
【００３８】
次に、物品の所望の形状に対応する粉末の選択された領域にレーザービームを照射して、層中の粒子を融合させ、冷却時に固体塊を形成させる。次に、粉末の別の層が第３の容器１４から分配され、均一な層厚を有する層を形成し、選択された領域にレーザービームを照射する上述のプロセスが、物品が形成されるまで繰り返される。後続の各層における粉末Ａ対粉末Ｂの比率は前の層と同じであっても異なっていてもよく、この比率はＦＥＡ分析によって決定される物品のその特定の領域における予測された応力に依存することが理解されるであろう。
【００３９】
本発明の第２の実施例では、第３の容器１４を含まないことを除いて、図１に示す装置１０と同様の装置２０が提供される。したがって、第１の容器１１および／または第２の容器１２から第３の容器１４に粉体を分配するのではなく、粉体は第１の容器２１および／または第２の容器２２から、電子弁２３を介して構築プラットフォーム２５上に直接分配される。次に、分配された粉末は、ワイパーを用いて構築プラットフォーム２５の表面全体に広げられる際に混合される。これは、第１および第２の容器２１、２２からの粉末を、構築プラットフォーム２５上またはその下にある層上の特定の領域に分配することができ、その結果、これらの領域は、粉末が構築プラットフォーム２５の表面を横切って広げられた後に、より高い集積度の粉末Ａまたは粉末Ｂを有するという利点を有する。
【００４０】
図５は、付加製造によって物品を製造するための装置２０のより詳細な例を示す。装置２０は、構築プラットフォーム２５上の粉末の選択された領域を照射するためのレーザービーム２６と、粉末Ａを収容するための第１の容器２１と、粉末Ｂを収容するための第２の容器２２と、構築プラットフォーム２５上に金属粉末の層を形成するように動作可能なワイパー２７と、構築中に構築プラットフォームを下降させるための構築スクリュー２８とを備える。
【００４１】
本発明の第３の実施例では、図３に示すように、第３の容器１４が第１の容器１１および／または第２の容器１２の下の位置に移動できないことを除いて、図１に示す装置と同様の装置３０が提供される。代わりに、第３の容器３４は、構築プラットフォーム３５の上方の固定位置に保持され、シュート３６を介して第１の容器３１および第２の容器３２に接続される。使用時には、第１の容器３１からの粉末および／または第２の容器３２からの粉末がそれぞれの電子弁３３およびシュート３６を介して第３の容器３４に分配される。次いで、この粉末ブレンドは、構築プラットフォーム３５上に分配され、上述したのと同じ方法で層に形成される。本発明の別の実施例では、図４に最も良く示されるように、第３の容器３４はブレンドが構築プレート上に分配される前に、粉末Ａと粉末Ｂとの混合を促進するように構成されたシステム３７を備える。
【００４２】
上記の実施の形態は、例としてのみ記載されている。本発明の範囲から逸脱することなく、多くの変形が可能である。
【図１】
2021522404.tif 000003
【図２】
2021522404.tif 000004
【図３】
2021522404.tif 000005
【図４】
2021522404.tif 000006
【図５】
2021522404.tif 000007
【国際調査報告】
2021522404.tif 000008
2021522404.tif 000009
2021522404.tif 000010